(57)【特許請求の範囲】
【請求項１】
皮膚に面する内層と弾性外層とを含む圧迫包帯系であって、前記内層は発泡体の第一の層と吸収性不織ウェブの第二の層とを含み、前記内層と前記外層とは患者の肢に巻きつけができるように充分に細長くしてなる圧迫包帯系。
【請求項２】
前記発泡体がポリウレタンからなる請求項１記載の圧迫包帯系。
【請求項３】
前記発泡体がエステル系ポリウレタンからなる請求項１又は請求項２記載の圧迫包帯系。
【請求項４】
前記ポリウレタン発泡体がポリエステルポリオールとトルエンジイソシアネートから生成されたものである請求項３記載の圧迫包帯系。
【請求項５】
前記不織ウェブがカード繊維からなる請求項１から請求項４のいずれか１項に記載の圧迫包帯系。
【請求項６】
前記カード繊維が前記発泡体にニードルパンチされている請求項５記載の圧迫包帯系。
【請求項７】
前記発泡体の表面と前記カード繊維の表面との間の摩擦係数が少なくとも１．５である請求項６記載の圧迫包帯系。
【請求項８】
前記弾性外層が２つ以上の独立弾性層を含む請求項１から請求項７のいずれか１項に記載の圧迫包帯系。
【請求項９】
圧迫包帯系であって、
静脈性潰瘍を覆うための創傷手当用品；
前記創傷手当用品の上及び患者の皮膚に対して適用するための圧迫性内層；
前記内層の上に適用するための圧迫外層；及び
前記創傷手当用品、前記内層及び前記外層を収容する再封止可能な容器であって、前記容器を開閉するための封止手段を備え、これにより使用者が圧迫包帯系に構成部材を追加し、圧迫包帯系から構成部材を取り出し又は圧迫包帯系内の同様の構成部材を交換して、完全な圧迫包帯系を使用場所に容易に運ぶことができる容器；
を含み、
前記内層は発泡体の第一の層と吸収性不織ウェブの第二の層とを含み、前記内層と前記外層とはいずれも患者の肢に巻きつけができるように充分に細長くしてなる圧迫包帯系。
【発明の詳細な説明】
【０００１】
【発明の属する技術分野】
本発明は、圧迫包帯、特に多層圧迫包帯に関する。
【０００２】
【従来の技術】
多層圧迫包帯は静脈性下腿潰瘍を処置するために最も受け入れられ、そして成功している方法である。しかし、不適切な圧迫包帯法は下腿潰瘍を作ることが分かった。Ｒｉｇｂｙらは、１９５５年１１月２１−２４日の創傷管理の進歩に関する第５回欧州会議において発表した「緩衝性包帯（Ｐａｄｄｉｎｇ  Ｂａｎｄａｇｅ）の性能解析」と題する論文で、低圧縮性基材によって生じる不適切な圧迫包帯法により、小半径の脛骨にかかる高い圧力のために下腿の脛骨部分に潰瘍がどの様に作られるかを述べている。Ｒｉｇｂｙらは、脛骨部分に皮下組織が欠損しているので、下腿のその領域を自身の自然緩衝物のないままに放置することにより、問題が悪化するという意見を述べている。彼等はさらに、このためにはポリエステル成分は、ポリエステルの高い圧縮能力のために、レーヨンといった吸収性成分より適していることを示している。
【０００３】
前記の問題点を軽減するために、圧迫包帯系は典型的には、皮膚と圧迫層との間に緩衝層を含む多層構造を採用している。４層包帯圧迫治療法が、これまで使用されたウンナブーツ（Ｕｎｎａ  ｂｏｏｔ）に代わって弾性体を用いたものとして、１９８０年代の後半に英国のＣｈａｒｒｉｎｇ  Ｃｒｏｓｓ  Ｈｏｓｐｉｔａｌによって開発された。（ウンナブーツは酸化亜鉛ペーストを含浸した非伸縮性ガーゼである。）この４層系は、滲出液を吸収しかつ圧痛点を軽減する整形外科用ウールの内層と、吸収性を増大させ、圧痛点を回避するように整形外科用ウール層をならすクレープ包帯と、圧迫が漸変する高度に弾性適合した圧迫包帯と、付加的圧迫を与え、４層系を１週間以上同じ場所に保持する粘着弾性包帯とを含んでいた。この４層系は、第一の層の適用が難しいこと、吸収性繊維の加工によりこの繊維が著しく圧縮されるので４層系の結着性（一体性）がほとんどないこと、そして圧痛点を引き起こすのを回避するために特別の訓練が必要であることのために、最適なものではない。この４層系は適切に適用されないと、著しくずり落ちて、持続した圧迫が維持されない。時間が経つと、この４層系はより多くずり落ちて患者にとって心地よくなくなり、包帯を装着し続けることが困難になる。
【０００４】
Ｒｉｇｂｙらの研究は圧迫包帯の下の適切な緩衝物の重要性を示している。彼等の好適な緩衝層は、ニードルパンチされ、熱結合された、全体がポリエステルの不織布から成り、圧迫包帯装着の間、脛骨上の圧力を低下させることが明らかとなった。
【０００５】
最近、開業医は、圧迫包帯系の第一の層として、英国のＪｏｈｎｓｏｎ  ＆  Ｊｏｈｎｓｏｎ  Ｐｒｏｆｅｓｓｉｏｎａｌ  Ｐｒｏｄｕｃｔｓから入手できるＤＥＬＴＡ  ＲＯＬＬ  Ｓ（商標名）も用いている。このものは、ポリウレタン発泡体に２５．４ｍｍ当り８００〜１０００ニードルパンチされたポリエステル繊維を含む。繊維側は下腿に接触して置かれる。これは緩衝材としては良好であるが、滲出する下腿潰瘍に対して全く吸収性を示さない。非吸収性内層は圧迫包帯には不適格であることがわかった。静脈性潰瘍は典型的には多量の液体を滲出し、その量は、圧迫包帯を装着すると一般に大幅に増大する。滲出液を充分に吸収する創傷手当用品を非吸収性の第一の層の下に用いると、この手当用品は膨脹して圧迫包帯の下に大きな隆起を作るであろう。圧迫包帯の圧力下の隆起は圧迫性潰瘍をつくり、回避されるべきである。創傷滲出物は、吸収されないと、皮膚上に残って皮膚を損傷し、包帯を付けていることができる時間を短縮する可能性がある。例えば、手当用品の交換が毎日必要となるかもしれない。
【０００６】
【発明が解決しようとする課題】
本発明の課題は上記の諸限界を克服することであり、ポリウレタン発泡体基材に綿繊維を軽くニードルパンチして内層を構成することにより、高い吸収能力と、高い圧迫能力と、皮膚に対する高い摩擦係数と、自身に対する高い摩擦係数とを有する圧迫包帯内層を得ることである。本発明は、第一の層として吸収性繊維バットを有し、第二の構成要素として僅かに伸張可能なクレープ層を有する市販の４層系の障害を克服するものである。
【０００７】
さらに、本発明は、必要に応じて非付着性創傷手当用品を含む再封止可能な容器に収容された圧迫包帯と粘着圧迫包帯を任意に提供する。この好適な「キット」により健康管理提供者は、個々の患者の要求に合わせてキットを仕立てることができ、在宅健康管理の場合には、この特別仕立ての圧迫包帯キットを患者の家に便利に運ぶことができる。
【０００８】
【課題を解決するための手段】
本発明の圧迫包帯系は皮膚に面した内層と弾性外層とを含む。内層は発泡体の第一の層と吸収性不織ウェブの第二の層とを含む。内層と外層のいずれも患者の肢に巻きつけができるように充分に細長い。
【０００９】
発泡体は、好ましくはポリウレタン、より好ましくはエステル系ポリウレタンからなり、最も好ましくはポリエステルポリオールとトルエンジイソシアネートから生成される。
【００１０】
好ましくは、不織ウェブはカード繊維、特に綿繊維を含む。カード繊維は好ましくは綿を少なくとも７０重量％含み、より好ましくは本質的に全部が綿である。カード繊維は必要に応じて３０重量％以下のポリエチレンテレフタレート繊維を含んでいてもよい。
【００１１】
好ましくは、繊維はポリウレタン発泡体に、２５．４ｍｍ当り５００針未満、より好ましくは２００針未満、最も好ましくは１００針未満でニードルパンチされている。
【００１２】
好ましくは、繊維は綿を含み、１１８．６８ｇ／ｍ２及び１５２．５７ｇ／ｍ２の間の量で存在する。
【００１３】
好ましくは、発泡体の表面と繊維の表面との間の摩擦係数は少なくとも１．５、より好ましくは少なくとも１．８、最も好ましくは少なくとも２．３である。
【００１４】
好ましくは、内層は少なくとも５０％、より好ましくは少なくとも７５％の延伸性能を示す。好ましくは、内層は５．３３ｋＰａの圧縮荷重で１時間後に少なくとも１０％の使用中圧縮率を示し、５．３３ｋＰａの圧縮荷重で１８時間後に少なくとも２０％の使用中圧縮率を示す。
【００１５】
外層は１つの弾性層又は２つ以上の弾性層を含むことができる。
【００１６】
さらに本発明の圧迫包帯系は、静脈性潰瘍を覆うための創傷手当用品；創傷手当用品の上及び患者の皮膚に対して適用するための圧迫性内層；及び内層の上に適用するための圧迫外層を含む。内層と外層は患者の肢に巻きつけができるように充分に細長い。再封止可能な容器は創傷手当用品、内層及び外層を収容し、容器を開閉するための封止手段を備えている。これにより、使用者が圧迫包帯系に構成部材を追加し、圧迫包帯系から構成部材を取り出し又は圧迫包帯系内の同様の構成部材を交換して、完全な圧迫包帯系を使用場所、例えば在宅健康管理の場所に容易に運ぶことができる。好ましくは、容器はプラスチック袋からなり、封止手段はさねはぎ連結式封止装置からなる。
【００１７】
【発明の実施の形態】
図１（ａ）は圧迫包帯系１２（図６参照）の内層１０である。内層１０はポリウレタン発泡体基材１４と吸収性カード繊維のウェブ１６を含む。発泡体基材１４は好ましくは厚さが３８１μｍと１５２４μｍの間であり、より好ましくは５０８μｍと１２７０μｍの間、最も好ましくは７６２μｍと１０１６μｍの間である。
【００１８】
厚み寸法に合わせて切断されたポリウレタンは、ポリウレタン基材１４を形成する個々の気泡を薄切りして開くことにより形成されるぎざぎざのある縁１８のために、厚み寸法に合わせて形成された発泡体より好ましい（図１（ｂ）参照）。エステル系ポリウレタンは一般に、その剛性が高くかつ気泡寸法が小さいために、吸収性繊維ウェブ１６に対する高い摩擦係数を生ずるのに充分な剛性を有するぎざぎざのある縁１８を与えるので好ましい。特によく適するポリウレタンはＭａｒｙｌａｎｄ，ＪｅｓｓｕｐのＷｉｌｌｉａｍ  Ｔ．Ｂｕｒｎｅｔｔ& Ｃｏｍｐａｎｙ  Ｉｎｃ．から製品番号Ｓ８２ＦＦ９０として入手できる。このポリウレタンは最低密度が２４．０３ｋｇ／ｍ３、最低引張り強さが１５．４７×１０３ｋｇ／ｍ２で、平均引張り強さが１９．６９×１０３ｋｇ／ｍ２、そして最低極限伸びが３００％で、平均極限伸びが４００％である。３．４８ｋＰａの圧力により５０％変形する。すべての試験はＡＳＴＭ−３５７４に従って行なわれる。
【００１９】
吸収性繊維ウェブ１６は好ましくは１０１．７２ｇ／ｍ２〜１６９．５３ｇ／ｍ２、より好ましくは１１８．６８ｇ／ｍ２〜１５２．５７ｇ／ｍ２の基本重量を有する。好ましくは繊維は綿からなる。綿は湿った皮膚と接触すると高い摩擦係数を示す。レーヨンは化学的には綿に似ているが、湿った皮膚と接触しても、典型的にはそのような高い摩擦係数を示さない。しかし、一部のレーヨンはＡｌａｂａｍａ，ＭｏｂｉｌｅにあるＣｏｕｒｔａｕｌｄｓから入手できる三裂葉形状レーヨン又はＴＥＮＣＥＬ（商標名）といった、綿繊維に非常に似た物理的構造で製造される。綿繊維をレーヨン繊維と混ぜると、湿った皮膚との摩擦係数を増大させることができる。もちろん、湿った皮膚との満足できる摩擦係数を示すその他の吸収性繊維を当業者は代わりに用いることができる。湿った皮膚との摩擦係数を繰り返し測定することは困難であるが、吸収性繊維ウェブ１６は自身に対して少なくとも０．７、より好ましくは少なくとも０．９の摩擦係数を示すべきである。
【００２０】
方向記憶を与えるために、少量のＰＥＴ繊維類を加えてもよい。好ましくは、これらの繊維は３０％未満、より好ましくは１５％未満である。
【００２１】
吸収性繊維ウェブ１６はポリウレタン基材１４に軽くニードルパンチされる。好ましくは、ニードルパンチは２５．４ｍｍ当り５００針未満、より好ましくは２５．４ｍｍ当り２００針未満、最も好ましくは２５．４ｍｍ当り１００針未満で行われる。ニードルパンチ工程における針の密度が高くなると、吸収性繊維ウェブ１６が圧縮され、緩衝層としてのその効果が減少する傾向がある。
【００２２】
全体として、内層は長さが少なくとも５０％、好ましくは７５％、最も好ましくは１００％伸びなければならない。また、完成された内層１０におけるポリウレタン発泡体基材１４と吸収性繊維ウェブ１６との間の摩擦係数は重要である。後の方で一層詳細に説明されるように、内層１０は、この層が肢の周りに一回巻かれたときに、この層が肢から外方に面しているポリウレタン基材１４に５０％重なるように、皮膚に面した吸収性繊維ウェブ１６に部分的に重ねて肢に巻きつけられる。したがって、包帯を引き続き巻きつけると、ポリウレタン基材１４と吸収性繊維ウェブ１６は互いに接触する。これらの２つの面の間の摩擦係数が高いと、包帯は使用中にずり落ちることがない。したがって、ポリウレタン発泡体基材１４と吸収性繊維ウェブ１６との間の摩擦係数は少なくとも１．５、より好ましくは１．８、最も好ましくは少なくとも２．３であるべきである。
【００２３】
良好な緩衝性を与えるために、内層は、実際に伸びることなく、使用中に経験する圧縮度の下で一定度に圧縮すべきである。内層がこの圧縮分布を、典型的には７〜９日又はそれ以上も長く続く長期使用の間に内層が伸びないように維持することは極めて大事である。５．３３ｋＰａの持続圧縮荷重の下で、内層１０は少なくとも１０％そして３０％未満圧縮すべきである。内層１０は持続圧縮の間この範囲にあるべきである。好ましくは、内層１０は、力が加えられてから１時間後に少なくとも１０％の圧縮率を、そして力が加えられてから１８時間後に少なくとも２０％の圧縮率を示すべきである。
【００２４】
内層１０の試料を次の仕様にしたがって作製した：１３５．６２ｇ／ｍ２の綿、厚さ５８４．２μｍのポリウレタン発泡体（エステル系）、本文に記載の通り、２００針／２５．４ｍｍでニードルパンチ。
【００２５】
この試料を、次の仕様を有するＤＥＬＴＡＲＯＬＬ  Ｓ（商標名）と比較した：４７．４７ｇ／ｍ２のポリエステル、厚さ５５８．８μｍのポリウレタン発泡体（エステル系）１０００針／２５．４ｍｍでニードルパンチ。
【００２６】
評価の結果は次の表１に示されている。摩擦は、重さ２００gmのスレッド（ｓｌｅｄ）を用いて、ＩＮＳＴＲＯＮ  Ｍｏｄｅｌ  Ｎｕｍｂｅｒ  １１２２によりＡＳＴＭ試験法Ｄ１８９４を用いて測定した。結果は重量１グラム当たりの力がグラム単位で記録される。
【００２７】
【表１】
内層１０      内層１０      市販          Ｄｅｌｔａ
１００        ２００        ４層系        Ｒｏｌｌ  Ｓ
針／２５．４ｍｍ    針／２５．４ｍｍ        （商標名）
％伸び        ５２％        ７３％        ３３％        ５０％
繊維対発泡体
摩擦係数      ２．３ １．５ ０．８ ２．２
繊維対繊維
摩擦係数      ０．９ ０．７ ０．７ ０．７
１時間圧縮    １３％        １０％          ６％        １１％
１８時間圧縮  １８％        ２３％        １９％        ２２％
【００２８】
内層１０をまた、Ｃｈａｒｒｉｎｇ  Ｃｒｏｓｓ  Ｈｏｓｐｉｔａｌ  に関連して前記した４層系と似た構造の市販の４層圧迫包帯系と比較した。内層１０は湿った皮膚及び自身に対して高い摩擦係数を有することにより、７日以上で市販の４層系よりずり落ちが少ないことが明らかに示された。両方の包帯のそれぞれを右足と左足に交互に装着した３５人の成人について試験を行った結果、層１０は市販の４層系に比べてずり落ちが９５％の信頼度で有意に少なかった。装着７日後のずれの量は本発明で平均６３．５ｍｍであり、市販の４層系で平均６８．５８ｍｍであった。９５％の信頼度での統計的予測では、本発明での期待されるずれの量は５８．４２ｍｍと６６．０４ｍｍの間であり、市販の４層系の期待されるずれの量は６６．０４ｍｍと７２．６５ｍｍの間である。ずれは、膝の位置にある包帯の上部の最初の位置から、ずり落ちた包帯の上部の位置までを測定した。
【００２９】
より意義深いことに、本発明でのずり落ち特性は、装着１週間後、内層に隙間をほとんど又は全く残さないことである。内層がずり落ちるとき、下腿の長さ全体にわたって非常に均一にずり落ち、連続する巻きつけの部分的重なりは装着されたときの５０％の重なりから僅かだけ増加する。これに対して、市販の４層系は一様にはずり落ちないで、包帯の内層が足首から足の下までずり落ちると、足首に隙間を残すことが多く、これにより、骨張った隆起は内層で保護されないままになる。
【００３０】
図２は圧迫包帯系１２の第二の層２２を形成する編み弾性包帯７１の部分４０を示す。弾性包帯７１は圧迫包帯又は巻き物として使用するための、様々な長さ、幅、密度などに作られた市販の種々の編物又は織物のどれでもよい。典型的な編み包帯及びその製法は、１９８７年５月１９日に  Ｆｒｅｄ  Ｍ．Ｔｒａｉｎｏｒに発行され、引用により本明細書に組み入れられる米国特許第４，６６５，９０９号に記載されている。
【００３１】
図２に示すように、表示糸６０ａ，６１ａは編物生地７１内に位置して、ストリップの長さに延びる隣接した長方形７３からなる連続パターン７２を形成する。連続パターン７２を形成する糸は編物生地内に２列平行にならんで含まれ、その各々はストリップの縦目に平行である。所定の間隔をおいて、平行な糸の各々は他方の糸に向かって逸脱し（図３，図４によりはっきり示されている）、対向する変向糸が合わさって平行な糸の基線の間に平行な相互連結バー６０ｂ，６１ｂを形成している。平行なバーは平行な糸の基線と共に一連の長方形７３を形成する。
【００３２】
編みストリップは伸びた状態で形成される。したがって、表示糸は完全に伸びた状態で編物の縦目に平行に位置する。しかし、弾性包帯が縮まると、表示糸は軸方向に圧縮されて、図２に示すようにやや大きくなった表示パターン線６０ａ，６０ｂを形成する。図４に示すように、各列の表示糸６０，６１は他方の列に向かって内側に逸脱し、図示の通り一部が重なり合う。包帯が伸ばされると、表示バーを形成する糸の重なりははっきり見えるようになる。
【００３３】
編みストリップへの表示糸の含まれ方は、前記のＴｒａｉｎｏｒの米国特許第４，６６５，９０９号に開示されている編み糸の形成を示す図５に詳細に示されている。図５に示すように、生地７１は複数の編まれたたて糸３４が、方向８８に互いに平行に生地ストリップの全長に延びる個々の、結合しない縦目を形成するように作られる。よこ糸４４，４２の表と裏のストランドはそれぞれたて糸の編んだ縦目内を生地の各側縁部の間を横切る方向に浮き糸となって、複数の整列した表裏の横目を形成する。各よこ糸、即ち表と裏のよこ糸の横目は、生地のその横目と並んだたて糸の各ループを通ってそれと係合する。複数の第二のたて糸ストランド５２はよこ糸の表と裏の横目の間及び第一のたて糸の縦目の間でかつそれに平行に縦方向に挿入される。したがって、よこ糸の表の横目は第二のたて糸ストランド５２の太さだけよこ糸の表の横目から離れている。第二のたて糸ストランド５２は弾性を有し、ゴム又は合成材料でもよい。第二のたて糸ストランドにより、編み生地は、身体部分などに巻きつけられたとき、伸びて圧迫力をかけることが可能となる。
【００３４】
着色した糸６０，６１の平行ストランド（図５には糸６０のみが記されている）は編み生地の表面に１つの縦目と平行に置かれている。好ましくは、各表示糸６０，６１は図５に示すように編まれたたて糸の１つの縦目に含まれる。
【００３５】
図５に示すように、着色した糸６０はたて糸３４の縦目３５に含まれ、縦方向に平行に延びる。しかし、予め選んだ間隔で表示糸６０は縦目を横切って所定の迂回距離で横方向に（よこ糸４４に平行に）逸脱し、次いで１個の編目内で初めの縦目に戻る。各迂回により、図３と図４に示すように、平行な逸脱、即ち相互連結バー６０ｂ，６１ｂが形成される。好適な態様において、迂回６０ｂ，６１ｂは部分的に重なって連続した逸脱、即ち表示バーを形成することができる。前記した通り、表示糸は、編物生地が伸びた状態で形成されている間に挿入される。したがって、編物生地が収縮すると、隣接する逸脱バー６０ｂ，６１ｂは縦方向に潰れて単一の拡大されたバーとして目で認められるパターンを形成する。
【００３６】
各基線６０ａ，６０ｂにおける表示糸とし単一糸ストランドが用いられる。しかし、必要に応じてマルチストランドを用いてもよい。表示糸６０，６１は単に可視マーカーを形成するのに用いられるにすぎない。したがって、本明細書で用いられる用語「着色した」は、使用者が表示糸によって形成されたパターンを確認できるように、表示糸６０，６１の、目で認められる色が編物生地の、目で認められる色と十分に対比されることを単に示しているに過ぎない。
【００３７】
ヒトの下腿の足首に３．３３ｋＰａの圧縮荷重を生じる、幅１０１．６ｍｍ、５０％圧縮率の包帯を次のものを用いて作製した：
２ストランド  ナイロン（７０／２）
２８ストランド  ポリエステル（１／１５０  ｄ．）
２７ストランド  ポリプロピレン（２１０  ｄ．）
４ストランド  綿（３０／１）
５６ストランド  ゴム（６０  ｇａ．）
【００３８】
さらに、２ストランドの青色ポリエステル（１５０  ｄ．）を用いて表示物を形成した。平行な表示ストランド６０，６１を１５．８７５ｍｍ離して挿入して、中央線の両側に平行なトラックを形成し、圧縮率５０％で相互連結バー６０ｂ，６１ｂが１５．８７５ｍｍ（内寸）離れるようにした。この生地は２１０％の伸びで編まれたので、製造の間に逸脱部は比例した距離はなれ、形成されたときは縦に伸びた長方形を形成した。しかし、弛緩状態では表示糸は圧縮されて、正方形は横方向に伸びた長方形になった。それでも、包帯ストリップを伸ばして５０％圧縮率にすると、各長方形図柄は１５．８７５ｍｍ×１５．８７５ｍｍの正方形になる。
【００３９】
勿論、適当な弾性圧迫包帯をこの代わりに用いることができる。しかし、包帯は必要程度の圧縮、通気性及び患者の快適さを備えていなければならない。軽量、長い伸び、クラス３Ｃの高い圧縮荷重及び綿−ポリエステルの編み包帯は好ましい。クラス３ＣとはＴｈｏｍａｓ分類系に関するもので、３．３３ｋＰａ〜４．６６ｋＰａの高い圧縮を与えることである。
【００４０】
第三の層２４は、ＳＰＡＮＤＥＸ弾性糸が天然ゴム凝集ラテックス系で結合された不織布からなる。この層は系１２全体に要求される圧縮の約４０％を与える。この系は不織ナイロン繊維約３５％、ラテックス粘着剤６３％及び弾性繊維２％から構成される。この層は長く伸び、ラテックス粘着剤により、この層はクリップその他の取付け手段を必要とすることなく自身に粘着できる。適当な粘着性圧迫包帯はＭａｓｓａｃｈｕｓｅｔｔｓ，ＳａｌｉｓｂｕｒｙのＡｎｄｏｖｅｒＣｏａｔｅｄ  Ｐｒｏｄｕｃｔｓから商標名ＣＯ＿ＦＬＥＸで入手できる。
【００４１】
一般に、下腿の潰瘍部分は、内層１０が潰瘍にくっつかないように、非付着性創傷手当用品２６で手当をしなければならない。好適な手当用品はＴｅｘａｓ，ＡｒｌｉｎｇｔｏｎのＪｏｈｎｓｏｎ & Ｊｏｈｎｓｏｎ  Ｍｅｄｉｃａｌ，Ｉｎｃ．，から入手できるＡＤＡＰＴＩＣ（商標名）非付着性手当て用品であり、ペトロラタムエマルションで含浸された非粘着性酢酸セルロースの網からなる。
【００４２】
これらのどの構成要素も、好ましくはジッパー様の封止機構を有する再封止可能なプラスチック袋といった再封止可能な容器２８に便利に詰めることができる。ジッパー型さねはぎＺＩＰＬＯＣＫ（商標名）シールが好適である。内層１０、第二の層２２及び第三の層２４は好ましくは丸められ、個々に包装される。好適態様において、内層１０は１０１．６ｍｍ×３．９６ｍの寸法（未伸張）で与えられ、第二の層は１０１．６ｍｍ×２．２９ｍの寸法（未伸張）で、そして第三の層は１０１．６ｍｍ×５．４９ｍの寸法（伸張）で与えられる。創傷手当用品の使用説明書の付いた製品広告ビラ３２も容器２８に入れられる。
【００４３】
使用説明書にあるように、創傷手当用品は次のように使用される。先ず、傷をきれいにし、適当なら手当をする。好ましくは非付性着手当用品２６を傷に当てる。その他のタイプの手当用品、例えばヒドロポリマー手当用品、コラーゲン−アルギネート創傷手当用品、発泡手当用品又はコラーゲン創傷用ゲルを代わりに用いることができる。
【００４４】
ここで図７に戻って、創傷手当用品２６を当てた後、内層１０が損傷した肢、この場合は下腿に螺旋状に巻かれる。巻きつけは５０％重なる螺旋巻法を用いて爪先の底部から始まり、膝のすぐ下まで続く。内層をそれ自身に付着させるのに充分な僅かな張力をかける必要がある。前記したように、吸収性繊維ウェブ１６は皮膚と接触して置かれ、各螺旋巻付けの際にポリウレタン基材１４に部分的に重なる。ポリウレタン基材のぎざぎざのある縁１８（図１（ｂ））が繊維ウェブ１６に付着して、内層のずり落ちが防止される。図８は内層１０の完全な巻きつけを示す。過剰部分は除去し、自由端は適当な医療用テープで張りつけなければならない。
【００４５】
内層の上に第二の弾性圧迫層２２が適用される。図９に示すように、爪先の底部と足首の間に螺旋巻法が用いられ、必要に応じて足首から上は８の字法を用いて圧迫を強くすることができる。圧迫を弱くしたいなら、膝まで全部に螺旋巻法を用いることができる。５０％の部分的重なりで５０％の伸びが好ましい。第二の層の上に第三の圧迫粘着層２４が螺旋巻法により、５０％の伸びと５０％の部分的重なりで巻かれる。外部粘着包帯の自己付着性により、この包帯は、さらに止めを用いなくとも、同じ場所にとどまっている。圧迫包帯系１２は７〜９日にわたって持続した圧迫を与える。
【００４６】
本発明を特定の実施態様に関して説明したが、特に前記の教示を考慮して、当業者により種々の変更が行い得るので、本発明が特定の態様に限定されないことは当業者にはわかるであろう。本発明の精神を逸脱することなく、本発明の前記開示の範囲内で妥当な変化と変更は可能である。
【００４７】
以下に好ましい態様を示す。
（Ａ）  皮膚に面する内層と弾性外層とを含む圧迫包帯系であって、前記内層は発泡体の第一の層と吸収性不織ウェブの第二の層とを含み、前記内層と前記外層とは患者の肢に巻きつけができるように充分に細長くしてなる圧迫包帯系。
（１）  前記発泡体がポリウレタンからなる上記実施態様（Ａ）記載の圧迫包帯系。
（２）  前記発泡体がエステル系ポリウレタンからなる上記実施態様（１）記載の圧迫包帯系。
（３）  前記ポリウレタン発泡体がポリエステルポリオールとトルエンジイソシアネートから生成されたものである上記実施態様（２）記載の圧迫包帯系。
（４）  前記不織ウェブがカード繊維からなる上記実施態様（Ａ）記載の圧迫包帯系。
（５）  前記カード繊維が綿を含む上記実施態様（４）記載の圧迫包帯系。
【００４８】
（６）  前記カード繊維が綿を少なくとも７０重量％含む上記実施態様（４）記載の圧迫包帯系。
（７）  前記カード繊維が本質的に綿からなる上記実施態様（４）記載の圧迫包帯系。
（８）  前記カード繊維が３０重量％以下の量のポリエチレンテレフタレート繊維を含む上記実施態様（４）記載の圧迫包帯系。
（９）  前記繊維が前記ポリウレタン発泡体にニードルパンチされている上記実施態様（４）記載の圧迫包帯系。
（１０）  前記繊維が２５．４ｍｍ当り５００針未満でニードルパンチされている上記実施態様（９）記載の圧迫包帯系。
【００４９】
（１１）  前記繊維が２５．４ｍｍ当り２００針未満でニードルパンチされている上記実施態様（１０）記載の圧迫包帯系。
（１２）  前記繊維が２５．４ｍｍ当り１００針未満でニードルパンチされている上記実施態様（１１）記載の圧迫包帯系。
（１３）  前記繊維が綿を含み、１１８．６８ｇ／ｍ２と１５２．５７ｇ／ｍ２の間の量で存在する上記実施態様（１１）記載の圧迫包帯系。
（１４）  前記発泡体の表面と前記繊維の表面との間の摩擦係数が少なくとも１．５である上記実施態様（９）記載の圧迫包帯系。
（１５）  前記発泡体の表面と前記繊維の表面との間の摩擦係数が少なくとも１．８である上記実施態様（１４）記載の圧迫包帯系。
【００５０】
（１６）  前記発泡体の表面と前記繊維の表面との間の摩擦係数が少なくとも２．３である上記実施態様（１４）記載の圧迫包帯系。
（１７）  前記内層は破壊されることなく少なくとも５０％延伸可能ある請求項１記載の圧迫包帯系。
（１８）  前記内層は破壊されることなく少なくとも７５％延伸可能ある請求項１記載の圧迫包帯系。
（１９）  前記内層が、前記外層からの５．３３ｋＰａの圧縮荷重で１時間後に１０％と３０％との間の圧縮率を示す上記実施態様（Ａ）記載の圧迫包帯系。
（２０）  前記内層が、前記外層からの５．３３ｋＰａの圧縮荷重で１８時間後に２０％と２５％との間の圧縮率を示す上記実施態様（Ａ）記載の圧迫包帯系。
【００５１】
（２１）  前記弾性外層が２つ以上の独立弾性層を含む上記実施態様（Ａ）記載の圧迫包帯系。
（Ｂ）圧迫包帯系であって、
静脈性潰瘍を覆うための創傷手当用品；
前記創傷手当用品の上及び患者の皮膚に対して適用するための圧迫性内層；
前記内層の上に適用するための圧迫外層；及び
前記創傷手当用品、前記内層及び前記外層を収容する再封止可能な容器であって、前記容器を開閉するための封止手段を備え、これにより使用者が圧迫包帯系に構成部材を追加し、圧迫包帯系から構成部材を取り出し又は圧迫包帯系内の同様の構成部材を交換して、完全な圧迫包帯系を使用場所に容易に運ぶことができる容器；
を含み、
前記内層は発泡体の第一の層と吸収性不織ウェブの第二の層とを含み、前記内層と前記外層とはいずれも患者の肢に巻きつけができるように充分に細長くしてなる圧迫包帯系。
（２２）  前記容器がプラスチック袋からなる上記実施態様（Ｂ）記載の圧迫包帯系。
（２３）  前記封止手段がさねはぎ連結式封止装置である上記実施態様（２２）記載の圧迫包帯系。
【００５２】
【発明の効果】
本発明の圧迫包帯系は上記のように構成されているので、下腿に巻きつけたとき、従来の圧迫包帯に比べて、長期間装着してもずり落ちが極めて少なく、装着者に不快感を与えない。
【図面の簡単な説明】
【図１】（ａ）は、本発明の圧迫包帯系の内層の顕微鏡写真、（ｂ）は、図１（ａ）の内層部分を形成する発泡体基材の顕微鏡写真である。
【図２】弾性包帯の部分の平面図である。
【図３】伸張状態での図２の包帯の部分の平面図である。
【図４】過伸張状態での図２の部分の平面図である。
【図５】内部の表示繊維の位置を示す編成圧迫包帯の部分絵画図である。
【図６】本発明の圧迫包帯系の立面図である。
【図７】患者の下腿、特に足部分に適用されている図１（ａ）の層の立面図である。
【図８】図７に示した装着過程であって、第一の層が完全に装着された状態を示す立面図である。
【図９】本発明の圧迫包帯系の第二の層の装着を示す立面図である。
【図１０】圧迫包帯系の第二の層が完全に装着された状態を示す立面図である。
【図１１】本発明の圧迫包帯系において、第一の層と第二の層とに重なった第三の層を示す立面図である。
【符号の説明】
１０  内層
１２  圧迫包帯系
１４  ポリウレタン発泡体基材
１６  吸収性繊維ウェブ
２２  第二の層
２４  第三の層
２６  非付着性創傷手当用品
２８  再封止可能な容器
３０  封止機構
３２  製品の差込みビラ
【図１】
0004194685.tif 000002
【図２】
0004194685.tif 000003
【図３】
0004194685.tif 000004
【図４】
0004194685.tif 000005
【図５】
0004194685.tif 000006
【図６】
0004194685.tif 000007
【図７】
0004194685.tif 000008
【図８】
0004194685.tif 000009
【図９】
0004194685.tif 000010
【図１０】
0004194685.tif 000011
【図１１】
0004194685.tif 000012